(57)【要約】【課題】  本発明の目的は、一般印刷用塗工紙の風合いを有し、かつ安価なインクジェット印刷機用の塗工紙を提供することである。【解決手段】  本発明においては、支持体上の少なくとも片面に顔料とスチレンブタジエンラテックスを含有する塗工液をインク受容層として塗布、乾燥後にキャレンダー処理してなるオンデマンドインクジェット印刷用紙において、前記インク受容層に水分散性の高級脂肪酸塩およびその誘導体から選ばれる１種以上を含有することが必須である。【選択図】なし【特許請求の範囲】
【請求項１】
基紙の少なくとも片面に顔料とスチレンブタジエンラテックスを含有するインク受容層を設け、キャレンダー処理してなるインクジェット印刷用紙において、前記インク受容層に水分散性の高級脂肪酸塩およびその誘導体から選ばれる１種以上を、顔料１００部当り０．１〜５．０部含有することを特徴とするインクジェット印刷用紙。
【請求項２】
前記水分散性の高級脂肪酸塩およびその誘導体が、ステアリン酸塩およびその誘導体から選ばれる１種以上であることを特徴とする請求項１に記載のインクジェット印刷用紙。
【発明の詳細な説明】
【技術分野】
【０００１】
本発明は、インクジェット印刷用紙に関する。更に詳しくは、一般印刷用塗工紙と同様の風合いを有するインクジェット印刷用紙に関すものである。
【背景技術】
【０００２】
インクジェット記録方式は、染料インクや顔料インクの液滴を吐出し、記録紙上に付着させることによってドットを形成し、記録を行う方式である。近年、インクジェットプリンター、インク、記録媒体の技術的進歩によって、印字品質の高い記録が可能になってきている。また、商業印刷等の分野においては、可変情報をデジタル化して高速に印刷する、いわゆるオンデマンド印刷方式が導入されつつあり、オンデマンド印刷方式を採用しているインクジェット印刷機も登場しつつある。オンデマンド印刷方式においては、情報を製版することなく紙などのメディアに直接印刷することが可能なために少部数の印刷にも適している。最近では、装置の高速化や高精細化に著しい進歩が見られることによる用途の拡大に伴い、一般印刷用塗工紙（例えば一般オフセット印刷用紙）と同様の風合いを有する塗工紙にもインクジェット適性を付与する要望が発生してきている。
【０００３】
しかし、一般的な印刷用塗工紙をインクジェット印刷方式で印刷する場合、一般印刷用塗工紙を従来市販のインクジェット用紙と比較すると、インクジェット用インクの吸収性が著しく悪く、画像鮮明性やインク乾燥性が悪化して実用に耐えなくなってしまう場合がある。この理由として、塗工層に使用する顔料の細孔容積が著しく低く、バインダーとして一般的に使用されるラテックスが塗工層の細孔容積を著しく低下させてしまうことが挙げられる。また一般的な印刷用塗工紙と同様の風合いを得るためにキャレンダー処理を施すが、キャレンダー処理時にキャレンダーロール表面が汚れやすいため、離型剤を塗工層中に含有させていることが挙げられる。離型剤は撥水作用を持つため、インクの吸収性が低下し印字画像が悪化する。
【０００４】
従来、インクジェット用紙のインク受容層としては、シリカ、アルミナ、ベーマイト等の比表面積の大きな顔料を主成分として用いて塗工層の細孔容積を大きくしたものが使用されている。しかし、これらのインクジェット用紙は、一般印刷用塗工紙の風合いを有さないばかりか、高価であるため、オンデマンド印刷のような商業印刷分野においては実用的ではない。
【０００５】
また、従来のインクジェット印刷用紙の技術としては、塗工層に使用するバインダーとして、２種類以上の親水性接着剤を含有させる印刷用紙（特許文献１）、塗工層に使用するバインダーであるアクリロニトリルブタジエンラテックスのブタジエン含有率を適正値に限定した印刷用紙（特許文献２）が開示されているが、印刷時の擦過性には効果があるものの、キャレンダー処理時にはロール表面にラテックス由来の汚れが発生しやすく白紙面感が劣化する。またキャレンダー表面の汚れにより均一な塗工層面が形成されず、塗工層表面にインク吸収性のムラが発生し、印字画像が悪化する欠点がある。
【先行技術文献】
【特許文献】
【０００６】
【特許文献１】特開２０１１−１１０７３６
【特許文献２】特開２００９−２３３９２５
【発明の概要】
【発明が解決しようとする課題】
【０００７】
本発明は、印字品位の高いインクジェット印刷用紙を提供することにある。
【課題を解決するための手段】
【０００８】
本発明者は、塗工層中に水分散性の高級脂肪酸塩およびその誘導体から選ばれる１種以上を添加し、添加量を適正にコントロールすることでインクジェット用インクの吸収性を維持しながら、キャレンダー処理時のロール表面の汚れを抑制し、良好な白紙面感を得られることを見出し本発明に至った。
【発明の効果】
【０００９】
本発明により、一般印刷用塗工紙と同様の風合いを有する安価なインクジェット印刷用紙を提供することができる。また、本発明の製造方法に従えば、従来の一般印刷用塗工紙の製造効率と同程度の製造効率を維持することが可能である。
【発明を実施するための形態】
【００１０】
（１）基紙
本実施形態に係るインクジェット印刷用紙の基紙に使用するパルプ繊維はＬＢＫＰ（広葉樹さらしクラフトパルプ）、ＮＢＫＰ（針葉樹さらしクラフトパルプ）などの化学パルプ、ＧＰ（砕木パルプ）、ＰＧＷ（加圧式砕木パルプ）、ＲＭＰ（リファイナーメカニカルパルプ）、ＴＭＰ（サーモメカニカルパルプ）、ＣＴＭＰ（ケミサーモメカニカルパルプ）、ＣＭＰ（ケミメカニカルパルプ）、ＣＧＰ（ケミグランドパルプ）などの機械パルプ、ＤＩＰ（脱インキパルプ）などの木材パルプ及びケナフ、バガス、竹、コットンなどの非木材パルプである。これらは、単独で使用するか、又は任意の割合で混合して使用することが可能である。また、本発明の目的とする効果を損なわない範囲において、合成繊維を更に配合することができる。環境保全の観点から、ＥＣＦ（Ｅｌｅｍｅｎｔａｌ  Ｃｈｌｏｒｉｎｅ  Ｆｒｅｅ）パルプ、ＴＣＦ（Ｔｏｔａｌ  Ｃｈｌｏｒｉｎｅ  Ｆｒｅｅ）パルプ、古紙パルプ、植林木から得られるパルプが好ましい。また、本発明に係る基紙を構成するパルプは、インクジェット記録用紙として適切な叩解度を有する紙料とすることが好ましい。適切な叩解度としては、例えば、カナダ標準ろ水度（フリーネス）（ＪＩＳ  Ｐ  ８１２１：１９９５「パルプのろ水度試験方法」）で、３５０〜６５０ｍｌＣＳＦである。
【００１１】
本実施形態に係る基紙に使用する填料としては、例えば、軽質炭酸カルシウム、重質炭酸カルシウム、タルク、クレー、カオリン、焼成クレー、二酸化チタン、水酸化アルミニウムである。基紙中の填料含有量は、パルプの乾燥質量１００質量部に対して、２〜２０質量部であることが好ましい。より好ましくは３〜１７質量部である。さらに好ましくは、４〜１５質量部である。２質量部以下では白色度向上、不透明度向上等の効果が得られない。２０質量部を超えると基紙自体の強度が不足し印刷・加工に耐えられず実質使用することが困難である。
【００１２】
本実施形態に係る基紙中においては、パルプ、填料に加えて、は内添サイズ剤、湿潤紙力増強剤などの内添紙力増強剤、嵩高剤、歩留り向上剤、濾水性向上剤、着色染料、着色顔料、蛍光増白剤、蛍光消色剤、ピッチコントロール剤などの各種助剤を、各製品に合わせて好適に配合することができる。内添サイズ剤は、各種公知のものが使用でき、特に限定されず、例えば、強化ロジンサイズ剤、酸性ロジンサイズ剤、弱酸性ロジンサイズ剤、ＡＫＤ、ＡＳＡである。前記内添紙力増強剤としては、従来公知の紙力増強剤を使用することが可能であり、例えば、澱粉系紙力増強剤、ポリアクリルアミド系紙力増強剤、ポリビニルアルコール系紙力増強剤である。
【００１３】
基紙を抄紙する方法は、特に限定されるものではなく、長網抄紙機、長網多層抄紙機、円網抄紙機、円網多層抄紙機、長網円網コンビ多層抄紙機、ツインワイヤー抄紙機などの各種装置で製造できる。
【００１４】
本実施形態に係る抄紙方法で得られる基紙には、表面サイズ液を塗布しても良い。表面サイズ液として澱粉、ポリビニルアルコール、ポリアクリルアミドなどの公知の水溶性高分子などが上げられるが特に限定されるものではない。基紙の坪量は、特に限定されないが、３０〜３００ｇ／ｍ２であることが好ましい。
【００１５】
（２）インク受容層
インク受容層に含有させる顔料としては、一般に印刷用塗工紙に使用されている公知の白色顔料が例示できる。例えば、軽質炭酸カルシウム、重質炭酸カルシウム、カオリン（クレーを含む）、焼成クレー、酸化亜鉛、酸化チタン、水酸化アルミニウム、プラスチックピグメント等の有機高分子微粒子等であり、これらの中から目的に応じて１種あるいは２種以上が適宜選択して使用される。
【００１６】
本発明においては、インク受容層に用いるバインダーとしてスチレンブタジエンラテックス（ＳＢＲ）を使用することが必要である。スチレンブタジエンラテックスをインク受容層のバインダーとして使用することで、光沢度などの印刷塗工紙の風合いを保ちながら、塗工層強度を従来の一般印刷用塗工紙並みの強度にすることが可能であり、また安価であるので製造コストを低く抑えることが可能である。スチレンブタジエンラテックスのガラス転移温度、粒子径、ブタジエン比率により、キャレンダー処理時のロール表面の汚れが発生しやすくなるが、水分散性の高級脂肪酸塩を添加することで、抑制可能である。また、本発明においては、インク受容層のバインダーとしてスチレンブタジエンラテックス以外の公知のバインダーも用いることができる。このようなバインダーとしては、酸化澱粉、酵素変性澱粉、エステル化澱粉、エーテル化澱粉、カチオン性澱粉、両性澱粉などの澱粉類、ゼラチン、カゼイン、大豆タンパク、ポリビニルアルコール等の水溶性高分子、酢酸ビニル、エチレン酢酸ビニル、ポリウレタン系樹脂、アクリル系樹脂、ポリエステル系樹脂、ポリアミド系樹脂、等の合成樹脂類等が例示できる。これらの中から目的に応じて１種あるいは２種以上が適宜選択して使用される。特に印刷用塗工紙で一般に用いられる澱粉とスチレンブタジエンラテックスの組み合わせがインク受容層の塗工層強度及びコスト抑制の観点から好ましい。
【００１７】
バインダーの配合量は特に限定されないが、全顔料１００質量部に対し３〜５０質量部とすることが好ましく、５〜４０質量部、例えば、８〜２０質量部とすることがより好ましい。配合量が３質量部未満であると塗工層が脱落する恐れがあり、５０質量部を超えると、インク吸収性が悪化するために裏移りが発生する可能性がある。ＳＢＲの割合は全顔料１００質量部に対し３〜３０質量部が好ましい。３質量部未満では塗工層が脱落する恐れがあり、３０質量部を超える場合ではインク吸収性が悪化するために裏移りが発生する可能性がある。
【００１８】
さらに本発明においては、光沢を付与し、一般的な印刷塗工用紙と同様の風合いを得るために、基紙にインク受容層を設けた後に、スーパーキャレンダー、グロスキャレンダー、シューニップキャレンダー、ソフトキャレンダーなどの公知のキャレンダー装置によりキャレンダー処理を行う必要がある。
【００１９】
キャレンダー処理において、キャレンダーロールの材質、キャレンダー処理時の温度条件などにより、インク受容層の一部がキャレンダーロール表面に転移して汚れが発生する場合がある。キャレンダーロール表面の汚れが発生した場合には、光沢を付与することできず、一般的な印刷塗工用紙のような優れた白紙面感を得ることができない。さらに、キャレンダー表面の汚れにより均一な塗工層が形成されず、塗工層表面にインク吸収性のムラが生じ、優れた印字画像を得ることができない。
【００２０】
キャレンダー処理時のロール表面の汚れはインク受容層に離型剤を含有することで抑制可能である。一般的な離型剤としては、パラフィンワックスや流動パラフィンなどの炭化水素系、高級脂肪酸塩や高級脂肪酸エステルなどの高級脂肪酸系、フッ素系、シリコーン系などの離型剤がある。しかしながらこれらの離型剤の多くは、インク受容層表面に撥水性を付与する効果があるため、インクの吸収性が低下し、優れた印字画像が得られない場合がある。
【００２１】
本発明においては、前記インク受容層中に離型剤として水分散性の高級脂肪酸塩およびその誘導体から選ばれる１種以上を含有させる必要がある。前述の通り、離型剤はインク受容層表面に撥水性を付与する場合があり、水分散性の高級脂肪酸塩およびその誘導体においても同様に撥水性を付与するため、優れた印字画像が得られない場合がある。しかし、鋭意検討の結果、水分散性の高級脂肪酸塩およびその誘導体の含有量を適正にコントロールすることで、インクジェット用インクの吸収性を維持しながら、キャレンダー処理時のロール表面の汚れを抑制し、良好な白紙面感を得られることを見出した。
【００２２】
本発明においては、インク受容層中に水分散性の高級脂肪酸塩およびその誘導体から選ばれえる１種以上をインク受容層中の顔料１００質量部に対し０．１〜５．０部含有させる必要がある。０．１部未満の場合はキャレンダー処理時にロール表面が汚れ、インク受容層表面に欠点を発生させて白紙面感を損ねてしまう。また、キャレンダー表面の汚れにより塗工層が均一に形成されず、塗工層表面にインク吸収性のムラが生じ、優れた印字画像を得られない。５．０部を超える場合はインク吸収性が低下し優れた印字画像が得られない。また、離型性が高くなりすぎるため、キャレンダー処理時に十分に面が平滑にならず白紙面感が低下する。好ましくは０．３５〜１．５部である。さらに好ましくは０．６５〜０．９５部、さらには例えば、０．７〜０．９５部、０．７〜０．９部、０．７５〜０．８５部である。０．３５部以上０．６５部未満では白紙光沢、白紙面感に優れており、特に印字画像が非常に優れている。０．９５より多く１．５部以下では白紙光沢、印字画像が優れており、特に白面面感が非常に優れている。０．６５〜０．９５部では白紙光沢、白紙面感、印字画像に最も優れている。
【００２３】
本発明においては、前記水分散性の高級脂肪酸塩およびその誘導体は、例えばステアリン酸カルシウム、ステアリン酸アンモニウム、ステアリン酸マグネシウム、ステアリン酸亜鉛、ラウリン酸カルシウム、ラウリン酸バリウム、リシノール酸カルシウム、リシノール酸亜鉛、オレイン酸カルシウム、オレイン酸マグネシウム、オレイン酸バリウム、パルチミン酸カルシウムなどの水に難溶または不溶な高級脂肪酸塩を、分散乳化剤を用いて乳化し、水分散体としたものが挙げられる。スルホ化、エステル化等の誘導体化処理をしたものを用いても良い。これらは１種を単独で使用するか、又は２種以上を併用しても良い。これらの水分散性の高級脂肪酸塩の内、ステアリン酸塩は光沢度が高くなり好ましい。さらに好ましくはステアリン酸カルシウムであり、光沢度が最も高くなりやすい。また、ステアリン酸カルシウムに加えてステアリン酸アンモニウム、オレイン酸マグネシウム、ステアリン酸亜鉛から選択される一つ以上を組み合わせてもよい。
【００２４】
また、前記インク受容層には、必要に応じ各種助剤、例えば、粘度調節剤、柔軟剤、光沢付与剤、耐水化剤、分散剤、流動変性剤、紫外線吸収剤、安定化剤、帯電防止剤、架橋剤、サイズ剤、蛍光増白剤、着色剤、ｐＨ調節剤、消泡剤、可塑剤、防腐剤が必要に応じて適宜配合される。
【００２５】
（３）塗工方式
前記インク受容層を塗工する方式としては、特に限定することはなく、一般に使用されている塗工装置が使用される。例えばエアーナイフコーター、ブレードコーター、グラビアコーター、ロッドブレードコーター、ロールコーター、リバースロールコーター、バーコーター、カーテンコーター、ダイスロットコーター、チャンプレックスコーター、メータリングブレード式のサイズプレスコーター、ショートドウェルコーター、スプレーコーター、ゲートロールコーターリップコーター等の公知の各種塗工装置を用いることができる。
【００２６】
インク受容層の基紙への塗工量は、特に限定されるものではないが、固形分換算で基紙の片面あたり２〜４０ｇ／ｍ２とすることが好ましい。塗工量が２ｇ／ｍ２未満では所望の白紙光沢を得ることが困難となり、４０ｇ／ｍ２を超える場合はコスト的に不利となる。また、インク受容層を形成する塗工液を２回以上塗工して、インク受容層を２層以上で構成することも可能である。更に、基紙とインク受容層との間には顔料とバインダーを主体としたアンダー層を設けてもよい。
【００２７】
（４）キャレンダー処理
本発明においては、基紙にインク受容層を設けた後にキャレンダー処理を行うが、処理装置としては、通常のスーパーキャレンダー、グロスキャレンダー、シューニップキャレンダー、ソフトキャレンダー、等が用いられる。その際の加圧装置形態、加圧ニップ数、温度条件等の処理条件を適宜調節して処理することが出来る。
【実施例】
【００２８】
以下、本発明の実施例を比較例と対比して具体的に説明する。この実施例は本発明の範囲を限定するものではない。なお、特に指定が無い場合、実施例及び比較例中の部、％は特に明示しない限りそれぞれ固形質量部、固形質量％を示す。
【００２９】
（実施例１）
＜基紙の作製＞
カナディアンスタンダードフリーネス４５０ｍｌｃｓｆの広葉樹晒クラフトパルプ１００部、軽質炭酸カルシウム（ＴＰ−１２１：奥多摩工業社製）１０部、カチオン澱粉０．３部、中性ロジンサイズ（ＣＣ１６７：星光ＰＭＣ社製）０．２部に水を加えて紙料を調製し、長網多筒式抄紙機を用いて坪量７０ｇ／ｍ２の基紙を作製した。この基紙にはゲートロールコーターにより、リン酸エステル化澱粉（ＭＳ４６００：日本食品化工社製）を両面で乾燥塗布量２．５ｇ／ｍ２となるように塗布している。
【００３０】
＜インク受容層用塗工液の調製＞
カオリン（ウルトラホワイト９０、エンゲルハード社製）６０部、重質炭酸カルシウム（カービラックス、イメリス社製）４０部に分散剤（アロンＴ−５０、東亜合成社製）０．２部を加え、加水してコーレス分散機を用いて水分散し、顔料スラリーを作成した。この顔料スラリーに、バインダーとして澱粉（ＭＳ４６００、日本食品加工社製）２部、スチレンブタジエンラテックス（ＰＡ０３７２、日本エイアンドエル株式会社）１０部、水分散性の高級脂肪酸塩としてステアリン酸カルシウムの水分散物０．３５部に水を加えて固形分濃度５０％のインク受容層用塗工液を調製した。
【００３１】
＜インクジェット印刷用紙の作製＞
上記で得られたインク受容層用塗工液を、基紙の両面に、ブレードコーターで片面当たり乾燥塗工量が１０ｇ／ｍ２になるように塗工し、乾燥後にキャレンダー処理を行い、坪量が９０ｇ／ｍ２のインクジェット印刷用紙を作製した。
【００３２】
（実施例２）
インク受容層用塗工液の調製において、ステアリン酸カルシウムの水分散物０．３５部を、ステアリン酸アンモニウムの水分散物０．３５部に変更した以外は、実施例１と同様にしてインクジェット印刷用紙を作製した。
【００３３】
（実施例３）
インク受容層用塗工液の調製において、ステアリン酸カルシウムの水分散物０．３５部を、ステアリン酸亜鉛の水分散物０．３５部に変更した以外は、実施例１と同様にしてインクジェット印刷用紙を作製した。
【００３４】
（実施例４）
インク受容層用塗工液の調製において、ステアリン酸カルシウムの水分散物０．３５部を、オレイン酸マグネシウムの水分散物０．３５部に変更した以外は、実施例１と同様にしてインクジェット印刷用紙を作製した。
【００３５】
（実施例５）
インク受容層用塗工液の調製において、ステアリン酸カルシウムの水分散物の添加量を１．５部に変更した以外は実施例１と同様にしてインクジェット印刷用紙を作製した。
【００３６】
（実施例６）
インク受容層用塗工液の調製において、ステアリン酸アンモニウムの水分散物１．５部に変更した以外は実施例２と同様にしてインクジェット印刷用紙を作製した。
【００３７】
（実施例７）
インク受容層用塗工液の調製において、ステアリン酸亜鉛の水分散物の添加量を１．５部に変更した以外は実施例３と同様にしてインクジェット印刷用紙を作製した。
【００３８】
（実施例８）
インク受容層用塗工液の調製において、オレイン酸マグネシウムの水分散物の添加量を１．５部に変更した以外は実施例４と同様にしてインクジェット印刷用紙を作製した。
【００３９】
（実施例９）
インク受容層用塗工液の調製において、ステアリン酸カルシウムの水分散物の添加量を０．５部に変更した以外は、実施例１と同様にしてインクジェット印刷用紙を作製した。
【００４０】
（実施例１０）
インク受容層用塗工液の調製において、ステアリン酸カルシウムの水分散物の添加量を０．６５部に変更した以外は、実施例１と同様にしてインクジェット印刷用紙を作製した。
【００４１】
（実施例１１）
インク受容層用塗工液の調製において、ステアリン酸カルシウムの水分散物の添加量を０．８部に変更した以外は、実施例１と同様にしてインクジェット印刷用紙を作製した。
【００４２】
（実施例１２）
インク受容層用塗工液の調製において、ステアリン酸アンモニウムの水分散物の添加量を０．８部に変更した以外は、実施例２と同様にしてインクジェット印刷用紙を作製した。
【００４３】
（実施例１３）
インク受容層用塗工液の調製において、ステアリン酸亜鉛の水分散物の添加量を０．８部に変更した以外は、実施例３と同様にしてインクジェット印刷用紙を作製した。
【００４４】
（実施例１４）
インク受容層用塗工液の調製において、オレイン酸マグネシウムの水分散物の添加量を０．８部に変更した以外は、実施例４と同様にしてインクジェット印刷用紙を作製した。
【００４５】
（実施例１５）
インク受容層用塗工液の調製において、ステアリン酸カルシウムの水分散物の添加量を０．９５部に変更した以外は、実施例１と同様にしてインクジェット印刷用紙を作製した。
【００４６】
（実施例１６）
インク受容層用塗工液の調製において、ステアリン酸カルシウムの水分散物の添加量を０．１部に変更した以外は、実施例１と同様にしてインクジェット印刷用紙を作製した。
【００４７】
（実施例１７）
インク受容層用塗工液の調製において、ステアリン酸カルシウムの水分散物の添加量を５．０部に変更した以外は、実施例１と同様にしてインクジェット印刷用紙を作製した。
【００４８】
（実施例１８）
インク受容層用塗工液の調製において、ステアリン酸カルシウムの水分散物の添加量を０．６５部とし、更にステアリン酸アンモニウムの水分散物を０．３部添加とした以外は、実施例１と同様にしてインクジェット印刷用紙を作製した。
【００４９】
（比較例１）
インク受容層用塗工液の調製において、ステアリン酸カルシウムの水分散物を添加しなかった以外は、実施例１と同様にしてインクジェット印刷用紙を作製した。
【００５０】
（比較例２）
インク受容層用塗工液の調製において、ステアリン酸カルシウムの水分散物の添加量を７．５部に変更した以外は、実施例１と同様にしてインクジェット印刷用紙を作製した。
【００５１】
各実施例及び比較例で得られたインクジェット印刷用紙について、以下に示す方法により評価を行った。得られた結果を表１及び表２に示す。
【００５２】
（１）印字の滲み評価
以下の２機種のインクジェットプリンターを用いてベタ印字を行い、印字画像を目視で以下のように評価した。
プリンターＡ：ＣＭ８０６０  ＣｏｌｏｒＭＦＰ（ヒューレットパッカード社製）
プリンターＢ：ＰＸ−Ｇ９００（ＥＰＳＯＮ社製）
◎：印字ベタ部の印字ムラ、印字滲みが全くなく、実用できる。
○＋：印字ベタ部の印字ムラ、印字滲みのいずれかが僅かに発生するが、実用できる。
○：印字ベタ部の印字ムラ、印字滲みが僅かに発生するが、実用できる。
△：印字ベタ部の印字ムラ、印字滲みが発生し、実用不可。
×：印字ベタ部の印字ムラ、印字滲みが著しく発生し、実用不可。
【００５３】
（２）白紙光沢
ＪＩＳ−Ｐ８１４２に順じ、７５度光沢度計を用いて測定を行った。数値が高い方が高級感に優れていて好ましい。
【００５４】
（３）白紙面感
一般印刷用塗工紙白紙面感を以下のように目視で評価した。
◎：キャレンダーロール表面に汚れが全くなく、白紙面感に非常に優れており、実用できる。
○：キャレンダーロール表面に僅かに汚れが発生するが、白紙面感に優れており、実用できる。
△：キャレンダーロール表面に汚れが発生し、白紙面感に劣り、実用不可。
×：キャレンダーロール表面に汚れが著しく発生し、白紙面感が著しく劣り、実用不可。
【００５５】
【表１】
2014231177.tif 000002
【００５６】
【表２】
2014231177.tif 000003
【００５７】
【表３】
2014231177.tif 000004
【００５８】
表１、２から明らかなように、実施例１〜１８で得られたインクジェット印刷用紙は、一般印刷用塗工紙の風合いを保ちつつ、インクジェットの印字に優れている。
【００５９】
比較例１で得られたインクジェット印刷用紙は、水分散性の高級脂肪酸塩を添加していないために、キャレンダーロール表面が汚れて白紙面感、印字画像に劣った。比較例２で得られたインクジェット印刷用紙は、水分散性の高級脂肪酸塩を多量に添加したためインクジェットの印字ベタ部の印字ムラ、印字滲みに劣った。